(57)【特許請求の範囲】
【請求項１】
硬化性ハロゲン含有エポキシ樹脂組成物であって、
（ａ）少なくとも１種のエポキシ樹脂、
（ｂ）少なくとも１種の硬化剤（ただし、該硬化剤は、フェノール性ヒドロキシル官能基を含有する化合物または加熱するとフェノール性ヒドロキシル官能基を発生することができる化合物である。）、
（ｃ）触媒量の窒素含有触媒、および
（ｄ）トリメリット酸無水物、トリメリット酸無水物の誘導体およびそれらの混合物からなる群から選択される、該窒素含有触媒の濃度を低減することができる非窒素含有触媒補助剤化合物
を含み、
エポキシ樹脂がオキサゾリドン変性エポキシ樹脂であり、
前記の成分（ａ）〜（ｄ）の少なくとも一つもしくはそれ以上はハロゲン化されているもしくはハロゲンを含有するまたは前記の成分のいずれもハロゲン化されていないならば該樹脂組成物は（ｅ）ハロゲン化もしくはハロゲン含有難燃剤化合物を含むことを特徴とするエポキシ樹脂組成物。
【請求項２】
硬化剤が、フェノール性ヒドロキシル官能基を有する化合物であることを特徴とする請求項１に記載のエポキシ樹脂組成物。
【請求項３】
硬化剤が、フェノール、またはビスフェノール、ハロゲン化ビスフェノール、ノボラック樹脂およびそれらの組合わせからなる群から選択されたフェノール型化合物であることを特徴とする請求項１に記載のエポキシ樹脂組成物。
【請求項４】
硬化剤が、臭素化フェノール樹脂であることを特徴とする請求項２に記載のエポキシ樹脂組成物。
【請求項５】
硬化剤が、加熱するとヒドロキシル官能基を発生することができる化合物であることを特徴とする請求項１に記載のエポキシ樹脂組成物。
【請求項６】
硬化剤が、ベンゾオキサジンまたはポリベンゾオキサジンであることを特徴とする請求項５に記載のエポキシ樹脂組成物。
【請求項７】
触媒が、複素環式窒素化合物、アミン、アンモニウム化合物またはそれらの混合物であることを特徴とする請求項１に記載のエポキシ樹脂組成物。
【請求項８】
触媒が、イミダゾール、イミダゾールの誘導体またはそれらの混合物であることを特徴とする請求項１に記載のエポキシ樹脂組成物。
【請求項９】
ハロゲン化難燃剤化合物が、テトラブロモビスフェノールＡ、テトラブロモビスフェノールＡの誘導体またはそれらの混合物であることを特徴とする請求項１に記載のエポキシ樹脂組成物。
【請求項１０】
溶媒を含む、請求項１に記載のエポキシ樹脂組成物。
【請求項１１】
硬化抑制剤を含む、請求項１に記載のエポキシ樹脂組成物。
【請求項１２】
硬化抑制剤がホウ酸であることを特徴とする請求項１１に記載のエポキシ樹脂組成物。
【請求項１３】
組成物中に存在する硬化剤の量が、ハロゲン含有エポキシ樹脂対硬化剤のモル比が２：１．０〜１．０：２であるような量であることを特徴とする請求項１に記載のエポキシ樹脂組成物。
【請求項１４】
触媒補助剤が、総固形分基準で０．０１質量パーセント〜２０質量パーセントで組成物中に存在することを特徴とする請求項１に記載のエポキシ樹脂組成物。
【請求項１５】
触媒補助剤が、１８０℃において１００Ｐａ・ｓ未満の粘度を有する液体であることを特徴とする請求項１に記載のエポキシ樹脂組成物。
【請求項１６】
触媒補助剤が、１８０℃において１０質量パーセント／分未満の蒸発速度を有することを特徴とする請求項１に記載のエポキシ樹脂組成物。
【請求項１７】
請求項１に記載のエポキシ樹脂組成物を含むマトリックスを含む繊維強化複合物品。
【請求項１８】
電気回路用の積層体またはプリプレグである、請求項１７に記載の繊維強化複合物品。
【請求項１９】
請求項１に記載のエポキシ樹脂組成物の絶縁被膜を有する電気回路部品。
【請求項２０】
被覆物品を製造する方法であって、物品を請求項１に記載のエポキシ樹脂組成物で被覆し、そしてその被覆物品を加熱して該エポキシ樹脂組成物を硬化することを含む方法。
【請求項２１】
（ａ）織布、および
（ｂ）請求項１に記載のエポキシ樹脂組成物
を含むプリプレグ。
【請求項２２】
（ａ）請求項１に記載のエポキシ樹脂組成物を含む基材、および
（ｂ）該基材の少なくとも１つの表面上に配置された金属の層
を含む積層体。
【請求項２３】
基材がさらにガラス織布の補強材を含み、エポキシ樹脂組成物が該ガラス織布に含浸されていることを特徴とする請求項２２に記載の積層体。
【請求項２４】
請求項２２に記載の積層体で作られた印刷回路板（ＰＣＢ）。
【請求項２５】
樹脂被覆物品を製造する方法であって、基材を請求項１に記載のエポキシ樹脂組成物と接触させることを含む方法。
【請求項２６】
基材が金属箔であることを特徴とする請求項２５に記載の方法。
【請求項２７】
金属箔が銅であることを特徴とする請求項２６に記載の方法。
【請求項２８】
エポキシ樹脂組成物が、さらに１種またはそれ以上の溶媒を含むことを特徴とする請求項２５に記載の方法。
【請求項２９】
エポキシ樹脂組成物が、粉末、熱溶融物、溶液または分散液の形態にあることを特徴とする請求項２５に記載の方法。
【請求項３０】
接触させる方法が、粉末塗布、吹付け塗布、ダイ塗布、ロール塗布、樹脂注入、および基材をエポキシ樹脂組成物を含む浴と接触させることからなる群から選択されることを特徴とする請求項２５に記載の方法。
【請求項３１】
基材が、ガラス、紙、熱可塑性樹脂、不織アラミド補強材、カーボン、セラミック、金属およびそれらの組合わせからなる群から選択された材料を含むことを特徴とする請求項２５に記載の方法。
【請求項３２】
物品がプリプレグであり、基材がガラス、紙、熱可塑性樹脂、不織アラミド補強材、カーボンおよびそれらの組合わせからなる群から選択された材料を含み、そして接触させることをエポキシ樹脂組成物および所望により１種またはそれ以上の溶媒を含む浴中で行うことを特徴とする請求項２５に記載の方法。
【請求項３３】
基材が、ガラスまたは織布もしくはマット形態のガラス繊維であることを特徴とする請求項３２に記載の方法。
【請求項３４】
触媒が、イミダゾールまたはイミダゾールの混合物であることを特徴とする請求項２５に記載の方法。
【請求項３５】
触媒補助剤が、総固形分基準で０．１質量パーセント〜１０質量パーセントの量で使用されることを特徴とする請求項２５に記載の方法。
【請求項３６】
触媒補助剤が、１８０℃において１０Ｐａ・ｓ未満の粘度を有する液体であることを特徴とする請求項２５に記載の方法。
【請求項３７】
触媒補助剤が、１８０℃において５質量パーセント／分未満の蒸発速度を有する液体であることを特徴とする請求項２５に記載の方法。
【請求項３８】
硬化剤が、フェノール、またはビスフェノール、ハロゲン化ビスフェノール、ノボラック樹脂およびそれらの組合わせからなる群から選択されたフェノール型化合物であることを特徴とする請求項２５に記載の方法。
【請求項３９】
請求項２５に記載の方法により製造された樹脂被覆物品。
【請求項４０】
請求項２５に記載の方法により製造されたプリプレグ。
【発明の詳細な説明】
【技術分野】
【０００１】
本発明は、或る触媒系を含有する熱硬化性エポキシ樹脂組成物に、これらの組成物を利用する方法におよびこれらの組成物から作られた物品に関する。さらに具体的には、本発明は、窒素含有触媒と、カルボン酸または無水物基を含有する化合物を含む触媒補助剤とを含むエポキシ樹脂組成物に関する。触媒補助剤は、組成物中の窒素含有触媒の濃度を低減することの可能な化合物である。本発明の樹脂組成物から製造された物品は、改善された熱的性質および他のよくバランスのとれた性質を示す。本発明の樹脂組成物は任意の目的のために用いられ得るが、特に積層体、さらに具体的には印刷回路板向けの電気用積層体の製造に利用するのに適している。本発明の組成物から製造された電気用積層体は、優れた熱安定性および優れた性質バランスを有する。
【背景技術】
【０００２】
高温に対する改善耐性を有する樹脂組成物から製造された物品は、多くの用途にとって望ましい。特に、高温に対する改善耐性を有するこれらの物品は、より高い回路密度、増加する板厚、鉛フリーハンダおよびより高温の使用環境を含む業界の傾向の故に、印刷回路板（ＰＣＢ）用途にとって望ましい。
【０００３】
積層体そして特に構造用および電気用銅クラッド積層体のような物品は、一般的に、高温および高圧下で、部分硬化プリプレグの様々な層および随意に銅シート材をプレスすることにより製造される。プリプレグは、一般的に、硬化可能な熱硬化可能のエポキシ樹脂組成物をガラス繊維マットのような多孔質基材中に含浸させ、次いでこのマット中のエポキシ樹脂の「Ｂ段階」への部分硬化を促進するように高温にて加工することにより製造される。ガラス繊維マット中に含浸されたエポキシ樹脂の完全硬化は、典型的には、積層体を製造する場合にプリプレグ層が高圧および高温下で該樹脂の完全硬化を可能にするのに十分な時間プレスされる積層工程中に行われる。
【０００４】
エポキシ樹脂組成物はプリプレグおよび積層体の製造に関して改善された熱的性質を付与すると知られているけれども、かかるエポキシ樹脂組成物は、典型的には、加工するのが比較的困難であり、処方するのが比較的高価であり、また複雑な印刷回路板回路図に対してならびにより高い製作および使用温度に対して性能が劣る難点があり得る。
【０００５】
上記のことにかんがみて、当該技術分野において、改善された熱的性質を有する物品を製造するためのエポキシ樹脂組成物に対するおよびかかる物品を生産する方法に対するニーズがある。当該技術分野において、改善された熱的性質を達成するための安価な樹脂組成物に対するならびに改善された熱的性質を有する物品とりわけプリプレグおよび積層体に対するニーズもある。
【０００６】
特に、鉛フリーハンダ付け温度および使用中のより高い熱暴露要求に応じるために、ＰＣＢ用基材として用いられるところのより高い耐熱性積層体に対するニーズが存続している。ＰＣＢにおいて通常用いられる標準ＦＲ−４積層体は、ジシアンジアミドで硬化された臭素化エポキシ樹脂で作られている。これらの標準ＦＲ−４積層体は、低い熱安定性、すなわち低い分解温度（Ｔｄ）および２８８℃における短い離層時間（Ｔ２８８）を有する。
【０００７】
積層体を作るためのワニス処方物にジシアンジアミドの代わりにフェノールまたは無水物硬化剤が用いられる場合に、改善された熱安定性が達成され得る。しかしながら、かかるワニスは、狭い加工ウインドウを有する。しばしば、かかるワニスから生じた積層体は比較的低いガラス転移温度（Ｔｇ）および比較的低い銅箔への接着性を有する。これらの積層体はまた比較的脆い。
【０００８】
高内部質量カルボン酸無水物もまた、硬化剤として用いられると知られている。硬化剤としての高分子量カルボン酸無水物の使用は、プリプレグ粉末の高い溶融粘度の故に、不良なプリプレグ化粧品に通じる。かかるプリプレグは通常比較的脆く、しかしてかかるプリプレグが切断およびトリミングされる時にダストの形成をもたらすことになる。ダストの形成は、当該技術分野において「マッシュルーム効果」と称される。
【０００９】
エポキシ組成物またはそれから作られた積層体のある一つの性質の改善は通常別の性質を犠牲にして達成され、しかしてそれらのすべての性質が同時に改善され得るとは限らない、ということが公知技術において典型的である。いくつかの公知方法は、よくバランスのとれた性質を備えた樹脂を達成しようとする試みにおいて、高価な特殊樹脂および硬化剤を用いる。
【００１０】
非臭素化難燃性エポキシ樹脂の使用は、たとえば、高い熱安定性を備えた積層体をもたらし得る。しかしながら、非臭素化難燃性エポキシ樹脂の使用は、標準ＦＲ−４積層体用樹脂と比較される場合にそれらのより高い価格の故に制限される。また、非臭素化エポキシ樹脂の使用は、生じた積層体の不良な性質バランスに通じる。たとえば、非臭素化エポキシ樹脂から作られた積層体は、比較的低いＴｇ、比較的高い脆性および比較的高い感湿性を示し得る。
【発明の開示】
【発明が解決しようとする課題】
【００１１】
電気用積層体を作るための樹脂組成物および方法に対してなされた最近の改善にもかかわらず、先行技術の公知参考文献のいずれも、高いＴｇ、良好な靱性および良好な銅箔への接着性のような、積層体の諸性質の良好なバランスおよび熱安定性を備えた積層体を作るために有用な樹脂組成物を開示していない。
【００１２】
積層体が優れたよくバランスのとれた積層体の性質を有するように、積層体を作るための物質として用いられる、優れたよくバランスのとれた性質を備えた硬化性エポキシ樹脂組成物を提供することが望ましい。高価な特殊樹脂または硬化剤の使用なしに、高いＴｇ、良好な靱性および良好な銅箔への接着性と共に高い熱安定性を有する積層体を達成することも望ましい。
【課題を解決するための手段】
【００１３】
本発明の一つの態様は、硬化性ハロゲン含有エポキシ樹脂組成物であって、（ａ）少なくとも１種のエポキシ樹脂、（ｂ）少なくとも１種の硬化剤（ただし、該硬化剤は、フェノール性ヒドロキシル官能基を含有する化合物または加熱するとフェノール性ヒドロキシル官能基を発生することの可能な化合物である。）、（ｃ）触媒量の窒素含有触媒、および（ｄ）トリメリット酸無水物、トリメリット酸無水物の誘導体およびそれらの混合物からなる群から選択される、該窒素含有触媒の濃度を低減することができる非窒素含有触媒補助剤化合物を含み、エポキシ樹脂がオキサゾリドン変性エポキシ樹脂であり、前記の成分（ａ）〜（ｄ）の少なくとも一つもしくはそれ以上はハロゲン化されているもしくはハロゲンを含有するまたは前記の成分のいずれもハロゲン化されていないならば該樹脂組成物は（ｅ）ハロゲン化もしくはハロゲン含有難燃剤化合物を含むことを特徴とするエポキシ樹脂組成物に関する。
【００１４】
一つの具体的態様において、窒素含有触媒の濃度を低減することの可能な窒素を含有しない触媒補助剤化合物は、カルボン酸または無水物基を含有する化合物である。
【００１５】
本発明の別の態様は、プリプレグまたは金属被覆箔を得るための上記組成物の使用に、ならびに該プリプレグおよび／または該金属被覆箔を積層することにより得られた積層体に関する。生じた積層体は、優れたガラス転移温度、分解温度、２８８℃における離層時間および銅箔への接着性を含めてよくバランスのとれた性質の兼備を示す。
【００１６】
一般的に、本発明の硬化可能なハロゲン含有エポキシ樹脂組成物は、次の成分を含む。すなわち、（ａ）少なくとも１種のエポキシ樹脂、（ｂ）少なくとも１種の硬化剤（該硬化剤は、少なくとも１個のフェノール性ヒドロキシル官能基を含有する化合物または少なくとも１個のフェノール性ヒドロキシル官能基を発生することの可能な硬化剤化合物である。）、（ｃ）触媒量の少なくとも１種の窒素含有触媒（たとえば、該触媒は固形分基準で１０質量パーセント未満の濃度にて存在する。）、ならびに（ｄ）窒素含有触媒の触媒活性を維持するおよびワニスゲル化時間を維持する一方、窒素含有触媒の濃度をより少量の触媒量に低減するのに十分な濃度の窒素を含有しない触媒補助剤化合物。かかるハロゲン含有エポキシ樹脂組成物において、成分（ａ）、（ｂ）、（ｃ）または（ｄ）の少なくとも一つまたはそれ以上は、最終樹脂組成物がハロゲンを含有しそして難燃性を有するために、ハロゲン含有化合物であり得る。成分（ａ）〜（ｄ）のいずれもハロゲンを含有していないならば、その場合には最終樹脂組成物がハロゲンを含有するために、（ｅ）ハロゲン化難燃剤化合物のような追加成分が所望により樹脂組成物に添加され得る。
【００１７】
本発明の硬化性エポキシ樹脂組成物は、硬化後、たとえばガラス転移温度（Ｔｇ）、分解温度（Ｔｄ）、２８８℃における離層時間（Ｔ２８８）、銅箔への接着性（銅剥離強さ）、および難燃性（少なくともＵＬ９４  Ｖ−１、好ましくはＵＬ９４  Ｖ−０の難燃性格付け）を含めて、優れた性質バランスを備えた硬化製品、たとえば積層体をもたらす。
【００１８】
本発明は、ＰＣＢ用プリプレグおよび積層体などの電気用積層体を作るために用いられ得る改善されたエポキシ樹脂系を提供する。本発明の硬化性エポキシ樹脂組成物は、たとえば次の性質すなわちＴｇ、Ｔｄ、Ｔ２８８、接着性および難燃性の優れたバランスを有する硬化生成物をもたらし得る一方、靱性、耐湿性、誘電率（Ｄｋ）および誘電損率（Ｄｆ）、熱機械的性質（熱膨張率，モジュラス）ならびに加工ウインドウのような他の性質、ならびにコストに悪影響を及ぼさない。該組成物は、高い熱安定性ならびに優れた総合的性質バランスすなわち高いＴｇ、高い接着性および良好な靱性を備えたプリプレグおよび積層体をもたらす。
【００１９】
一般的に、本発明は、同様なワニスゲル化時間を維持しながら、少なくともフェノール硬化剤を含有するエポキシ含有ワニスに通常用いられる触媒量から、より少量の触媒量に窒素含有触媒の濃度を低減することの可能な特定の化合物（本明細書において「触媒補助剤」という。）の使用を含む。かかる系は、部分架橋後の改善プリプレグに、および広範架橋後の改善積層体に通じる。これらの積層体は、高い熱安定性および他の性質の優れた総合的バランス（たとえば、高いＴｇ、高い接着性、良好な靱性）を示す。熱安定性と窒素含有触媒の濃度の間に予期されない関係がある、ということが分かった。窒素含有触媒の濃度が低ければ低いほど、熱安定性は高くなる。しかしながら、少量の窒素含有触媒の添加は、ワニス反応性を好都合に調節するのに、および高いＴｇのような優れた積層体の性質を維持するのに適当であり得る。本組成物がホウ酸のような硬化抑制剤を含有する場合、イミダゾール触媒の一部の存在を維持することが特に有用であり、何故ならホウ酸はイミダゾールと錯体を形成し、しかしてこれらの錯体は該組成物に対して潜触媒として働くからである。
【００２０】
本発明に従って、よくバランスのとれた硬化生成物の諸性質は、１３０℃より高いガラス転移温度（Ｔｇ）、好ましくは１４０℃より高いＴｇ、より好ましくは１５０℃より高いＴｇ、そしてさらに好ましくは１７０℃より高いＴｇ、３２０℃より高い分解温度（Ｔｄ）、好ましくは３３０℃より高いＴｄ、より好ましくは３４０℃より高いＴｄ、そしてさらに好ましくは３５０℃より高いＴｄ、１分より長い２８８℃における離層時間（Ｔ２８８）、好ましくは５分より長いＴ２８８、より好ましくは１０分より長いＴ２８８、そしてさらに好ましくは１５分より長いＴ２８８、１０Ｎ／ｃｍより大きい剥離強さ、好ましくは１２Ｎ／ｃｍより大きい剥離強さ、そしてより好ましくは１６Ｎ／ｃｍより大きい剥離強さのような銅箔（慣用の１オンス銅箔）への接着性、および少なくともＶ−１、好ましくはＶ−０のＵＬ９４格付けの難燃性を含む。
【００２１】
本発明の硬化可能なハロゲン含有エポキシ樹脂組成物は、少なくとも１種のエポキシ樹脂成分を含む。エポキシ樹脂は、少なくとも１個のビシナルエポキシ基を含有するような化合物である。エポキシ樹脂は飽和または不飽和であり得、脂肪族、脂環式、芳香族または複素環式であり得、また置換されていてもよい。エポキシ樹脂はまた、モノマーまたはポリマーであり得る。
【００２２】
好ましくは、エポキシ樹脂成分はポリエポキシドである。本明細書において用いるときは、ポリエポキシドとは、１個より多いエポキシ基を含有する化合物または化合物の混合物をいう。本明細書において用いられるポリエポキシドとしては、部分先進（advanced）エポキシ樹脂、すなわち、ポリエポキシドと鎖延長剤の反応生成物であって、分子当たり平均して１個より多い未反応エポキシド単位を有するものが挙げられる。脂肪族ポリエポキシドは、エピハロヒドリンとポリグリコールの既知の反応から製造され得る。脂肪族エポキシドの他の特定の例としては、トリメチルプロパンエポキシドおよびジグリシジル−１，２−シクロヘキサンジカルボキシレートが挙げられる。本発明において用いられ得る好ましい化合物としては、たとえば多価フェノール（すなわち、たとえばジヒドロキシフェノール、ビフェノール、ビスフェノール、ハロゲン化ビフェノール、ハロゲン化ビスフェノール、アルキル化ビフェノール、アルキル化ビスフェノール、トリスフェノール、フェノール−アルデヒドノボラック樹脂、置換フェノールアルデヒドノボラック樹脂、フェノール−炭化水素樹脂、置換フェノール−炭化水素樹脂およびそれらの任意の組合わせのような分子当たり平均して１個より多い芳香族ヒドロキシル基を有する化合物）のグリシジルエーテルのようなエポキシ樹脂が挙げられる。
【００２３】
好ましくは、本発明の樹脂組成物に用いられるエポキシ樹脂は、少なくとも１種のハロゲン化またはハロゲン含有エポキシ樹脂化合物である。ハロゲン含有エポキシ樹脂は、少なくとも１個のビシナルエポキシ基および少なくとも１個のハロゲンを含有する化合物である。ハロゲンはたとえば塩素または臭素であり得、そして好ましくは臭素である。本発明において有用なハロゲン含有エポキシ樹脂の例としては、テトラブロモビスフェノールＡのジグリシジルエーテルおよびその誘導体が挙げられる。本発明において有用なエポキシ樹脂の例としては、ダウ・ケミカル社（The Dow Chemical Company）から商業的に入手できるＤ．Ｅ．Ｒ．TM５００シリーズのような商業的に入手できる樹脂が挙げられる。
【００２４】
ハロゲン含有エポキシ樹脂は、単独にて、１種もしくはそれ以上の他のハロゲン含有エポキシ樹脂と組み合わせて、または１種もしくはそれ以上の他の異なるハロゲンを含有しないエポキシ樹脂と組み合わせて用いられ得る。ハロゲン化エポキシ樹脂対非ハロゲン化エポキシ樹脂の比率は、好ましくは、硬化された樹脂に難燃性をもたらすように選ばれる。存在し得るハロゲン化エポキシ樹脂の質量は、当該技術分野において知られているように、用いられる特定の化学構造に依存して変動し得る（ハロゲン化エポキシ樹脂中のハロゲン含有率に因る）。それはまた、硬化剤および随意的添加剤を含めて他の難燃剤が組成物中に存在し得る事実に依存する。好ましいハロゲン化難燃剤は、臭素化された、好ましくは、テトラブロモビスフェノールＡのジグリシジルエーテルおよびその誘導体である。
【００２５】
一つの具体的態様において、本発明の組成物に用いられるハロゲン化エポキシ樹脂対非ハロゲン化エポキシ樹脂の比率は、組成物中の総ハロゲン含有量が固形分（充填剤を除く。）基準で２〜４０質量パーセント、好ましくは５〜３０質量パーセント、そしてより好ましくは１０〜２５質量パーセントであるような比率である。別の具体的態様において、本発明の組成物に用いられるハロゲン化エポキシ樹脂対非ハロゲン化エポキシ樹脂の質量比率は、１００：０〜２：９８、好ましくは１００：０〜１０：９０、より好ましくは９０：１０〜２０：８０である。別の具体的態様において、本発明の組成物に用いられるハロゲン化エポキシ樹脂対非ハロゲン化エポキシ樹脂の比率は、エポキシ樹脂中の総ハロゲン含有量が固形分基準で２〜５０質量パーセント、好ましくは４〜４０質量パーセント、そしてより好ましくは６〜３０質量パーセントであるような比率である。
【００２６】
本発明の組成物に利用されるハロゲン含有エポキシ樹脂以外のエポキシ樹脂化合物は、たとえば、エピハロヒドリンとフェノールもしくはフェノールタイプの化合物から製造された、エピハロヒドリンとアミンから製造された、エピハロヒドリンとカルボン酸から製造された、または不飽和化合物の酸化から製造されたエポキシ樹脂またはエポキシ樹脂の組合わせであり得る。
【００２７】
一つの具体的態様において、本発明の組成物に利用されるエポキシ樹脂としては、エピハロヒドリンとフェノールまたはフェノールタイプの化合物から製造された樹脂が挙げられる。フェノールタイプの化合物としては、分子当たり平均して１個より多い芳香族ヒドロキシル基を有する化合物が挙げられる。フェノールタイプの化合物の例としては、ジヒドロキシフェノール、ビフェノール、ビスフェノール、ハロゲン化ビフェノール、ハロゲン化ビスフェノール、水素化ビスフェノール、アルキル化ビフェノール、アルキル化ビスフェノール、トリスフェノール、フェノール−アルデヒド樹脂、ノボラック樹脂（すなわち、フェノールと単純アルデヒド、好ましくはホルムアルデヒドの反応生成物）、ハロゲン化フェノール−アルデヒドノボラック樹脂、置換フェノール−アルデヒドノボラック樹脂、フェノール−炭化水素樹脂、置換フェノール−炭化水素樹脂、フェノール−ヒドロキシベンズアルデヒド樹脂、アルキル化フェノール−ヒドロキシベンズアルデヒド樹脂、炭化水素−フェノール樹脂、炭化水素−ハロゲン化フェノール樹脂、炭化水素−アルキル化フェノール樹脂またはそれらの組合わせが挙げられる。
【００２８】
別の具体的態様において、本発明の組成物に利用されるエポキシ樹脂としては、好ましくは、エピハロヒドリンと、ビスフェノール、ハロゲン化ビスフェノール、水素化ビスフェノール、ノボラック樹脂、およびポリアルキレングリコール、またはそれらの組合わせとから製造された樹脂が挙げられる。本発明において有用なビスフェノールＡ系エポキシ樹脂の例としては、ダウ・ケミカル社から商業的に入手できるＤ．Ｅ．Ｒ．TM３００シリーズおよびＤ．Ｅ．Ｒ．TM６００シリーズのような商業的に入手できる樹脂が挙げられる。本発明において有用なエポキシノボラック樹脂の例としては、ダウ・ケミカル社から商業的に入手できるＤ．Ｅ．Ｎ．TM４００シリーズのような商業的に入手できる樹脂が挙げられる。
【００２９】
別の具体的態様において、本発明の組成物に利用されるエポキシ樹脂化合物としては、好ましくは、エピハロヒドリンと、レゾルシノール、カテコール、ヒドロキノン、ビフェノール、ビスフェノールＡ、ビスフェノールＡＰ（１，１−ビス（４−ヒドロキシフェニル）−１−フェニルエタン）、ビスフェノールＦ、ビスフェノールＫ、テトラブロモビスフェノールＡ、フェノール−ホルムアルデヒドノボラック樹脂、アルキル置換フェノール−ホルムアルデヒド樹脂、フェノール−ヒドロキシベンズアルデヒド樹脂、クレゾール−ヒドロキシベンズアルデヒド樹脂、ジシクロペンタジエン−フェノール樹脂、ジシクロペンタジエン−置換フェノール樹脂、テトラメチルビフェノール、テトラメチルテトラブロモビフェノール、テトラメチルトリブロモビフェノール、テトラクロロビスフェノールＡまたはそれらの組合わせとから製造された樹脂が挙げられる。好ましくは、本発明のエポキシ樹脂組成物は、テトラブロモビスフェノールＡのジグリシジルエーテルを含む。
【００３０】
かかる化合物の製造は、当該技術分野においてよく知られている。Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，第３版，第９巻，ｐ．２６７〜２８９参照。本発明の組成物に用いるのに適したエポキシ樹脂およびそれらの前駆体の例は、また、たとえば米国特許第５，１３７，９９０号明細書および米国特許第６，４５１，８９８号明細書にも記載されている。
【００３１】
別の具体的態様において、本発明の組成物に利用されるエポキシ樹脂としては、エピハロヒドリンとアミンから製造された樹脂が挙げられる。適当なアミンとしては、ジアミノジフェニルメタン、アミノフェノール、キシレンジアミン、アニリンまたはそれらの組合わせが挙げられる。
【００３２】
別の具体的態様において、本発明の組成物に利用されるエポキシ樹脂としては、エピハロヒドリンとカルボン酸から製造された樹脂が挙げられる。適当なカルボン酸としては、フタル酸、イソフタル酸、テレフタル酸、テトラヒドロおよび／もしくはヘキサヒドロフタル酸、エンドメチレンテトラヒドロフタル酸、イソフタル酸、メチルヘキサヒドロフタル酸またはそれらの組合わせが挙げられる。
【００３３】
別の具体的態様において、エポキシ樹脂とは、上述したような１種またはそれ以上のエポキシ樹脂成分と上述したような１種もしくはそれ以上のフェノールタイプの化合物および／または１種もしくはそれ以上の分子当たり平均して１個より多い脂肪族ヒドロキシル基を有する化合物との反応生成物である先進エポキシ樹脂をいう。その代わりに、エポキシ樹脂は、カルボキシル置換炭化水素（本明細書において、炭化水素主鎖、好ましくはＣ1〜Ｃ40炭化水素主鎖、および１個またはそれ以上のカルボキシル基、好ましくは１個より多い、そして最も好ましくは２個のカルボキシル基を有する化合物をいう。）と反応され得る。Ｃ1〜Ｃ40炭化水素主鎖は、酸素を所望により含有する直鎖または分枝鎖アルカンまたはアルケンであり得る。有用なカルボン酸置換炭化水素には、脂肪酸および脂肪酸ダイマーがある。脂肪酸としては、カプロン酸、カプリル酸、カプリン酸、オクタン酸、デカン酸、ラウリン酸、ミリスチン酸、パルミチン酸、ステアリン酸、パルミトレイン酸、オレイン酸、リノール酸、リノレン酸、エルカ酸、ペンタデカン酸、マルガリン酸、アラキジン酸およびそれらのダイマーが挙げられる。
【００３４】
本発明の成分（ａ）であるエポキシ樹脂は、たとえば、オリゴマー状およびポリマー状のビスフェノールＡのジグリシジルエーテル、オリゴマー状およびポリマー状のテトラブロモビスフェノールＡのジグリシジルエーテル、オリゴマー状およびポリマー状のビスフェノールＡおよびテトラブロモビスフェノールＡのジグリシジルエーテル、エポキシ化フェノールノボラック、エポキシ化ビスフェノールＡノボラック、オキサゾリドン変性エポキシ樹脂、ならびにそれらの混合物から選択され得る。
【００３５】
別の具体的態様において、エポキシ樹脂は、ポリエポキシドと１個より多いイソシアネート基を含有する化合物またはポリイソシアネートとの反応生成物である。好ましくは、かかる反応にて製造されたエポキシ樹脂は、エポキシ末端ポリオキサゾリドンである。好ましくは、成分（ａ）であるエポキシ樹脂は、少なくとも１種のオキサゾリドン変性エポキシ樹脂を含有する。
【００３６】
一つの具体的態様において、本発明の組成物に利用される成分（ｂ）である硬化剤（curing agent）（硬化剤（hardener）または架橋剤ともいう。）としては、少なくとも１種のフェノール性ヒドロキシル官能基を有する硬化剤化合物、フェノール性ヒドロキシル官能基を発生することの可能な硬化剤化合物、またはそれらの混合物が挙げられる。好ましくは、硬化剤は、フェノール性ヒドロキシル官能基を有する化合物または化合物の混合物である。
【００３７】
フェノール性ヒドロキシル官能基を有する化合物（フェノール硬化剤）の例としては、分子当たり平均して１個またはそれ以上のフェノール基を有する化合物が挙げられる。適当なフェノール硬化剤としては、ジヒドロキシフェノール、ビフェノール、ビスフェノール、ハロゲン化ビフェノール、ハロゲン化ビスフェノール、アルキル化ビフェノール、アルキル化ビスフェノール、トリスフェノール、フェノール−アルデヒド樹脂、フェノール−アルデヒドノボラック樹脂、ハロゲン化フェノール−アルデヒドノボラック樹脂、置換フェノール−アルデヒドノボラック樹脂、フェノール−炭化水素樹脂、置換フェノール−炭化水素樹脂、フェノール−ヒドロキシベンズアルデヒド樹脂、アルキル化フェノール−ヒドロキシベンズアルデヒド樹脂、炭化水素−フェノール樹脂、炭化水素−ハロゲン化フェノール樹脂、炭化水素−アルキル化フェノール樹脂またはそれらの組合わせが挙げられる。好ましくは、フェノール硬化剤としては、置換されたもしくは置換されていないフェノール、ビフェノール、ビスフェノール、ノボラックまたはそれらの組合わせが挙げられる。
【００３８】
本発明の硬化剤は、たとえば、フェノールノボラック、ビスフェノールＡノボラック、ビスフェノールＡ、テトラブロモビスフェノールＡおよびそれらの混合物から選択され得る。
【００３９】
硬化剤としては、また、米国特許第６，６４５，６３１号明細書第４欄第５７〜６７行から第６欄第１〜５７行に記載された多官能性フェノール架橋剤のいずれをも挙げることができる。
【００４０】
一つの具体的態様において、硬化剤は、ハロゲン化難燃剤を含有する。好ましくは、ハロゲン化難燃剤は臭素化難燃剤である。より好ましくは、臭素化難燃剤は、テトラブロモビスフェノールＡまたは誘導体のような臭素化フェノール化合物である。
【００４１】
フェノール性ヒドロキシル官能基を発生することの可能な硬化剤の例は、ベンゾオキサジンおよびポリベンゾオキサジンである。本明細書において「発生する」とは、硬化剤化合物を加熱したときに、その硬化剤化合物がフェノール性ヒドロキシル官能基を有する別の化合物（硬化剤として働く）に変わることを意味する。成分（ｂ）の硬化剤の例としては、また、加熱するとフェノール架橋剤（たとえば、米国特許第６，６４５，６３１号明細書に記載されているようにベンゾオキサジンを加熱することにより得られる化学種）を形成する化合物も挙げることができる。かかる成分の例としては、また、フェノールフタレインのベンゾオキサジン、ビスフェノールＡのベンゾオキサジン、ビスフェノールＦのベンゾオキサジン、フェノールノボラックのベンゾオキサジンも挙げられる。上述したかかる成分の混合物もまた用いられ得る。
【００４２】
別の具体的態様において、フェノール性ヒドロキシル官能基を含有しないまたはフェノール性ヒドロキシル官能基を発生することが可能でない１種または数種の共硬化剤が、組成物中に存在する。本発明において有用な共硬化剤は、ポリエポキシドまたは先進エポキシ樹脂と反応して硬化剤最終生成物を形成することが当業者に知られた化合物である。かかる共硬化剤としては、アミンおよびジシアンジアミドのようなアミノ含有化合物、ならびにスチレン−無水マレイン酸ポリマーのようなカルボン酸およびカルボン酸無水物が挙げられるが、それらに限定されない。好ましくは、硬化剤対共硬化剤のモル比（モル比は、エポキシドと反応することの可能な活性基を基準として算出される。）は、１００：０〜５０：５０、好ましくは１００：０〜６０：４０、より好ましくは１００：０〜７０：３０、そしてさらに好ましくは１００：０〜８０：２０である。硬化剤対共硬化剤の質量比は、好ましくは１００：０〜５０：５０、より好ましくは１００：０〜６０：４０、さらに好ましくは１００：０〜７０：３０、そして最も好ましくは１００：０〜８０：２０である。
【００４３】
硬化剤対エポキシ樹脂の比率は、好ましくは、完全硬化樹脂をもたらすのに適当である。存在し得る硬化剤の量は、当該技術分野において知られているように、用いられる特定の硬化剤に依存して変動し得る（硬化化学および硬化剤当量に因る）。一つの具体的態様において、成分（ａ）であるエポキシ樹脂のエポキシ基と成分（ｂ）である硬化剤の反応性水素基の間のモル比は、１：２〜２：１、好ましくは１．５：１〜１：１．５、そしてより好ましくは１．２：１〜１：１．２である。共硬化剤がフェノール硬化剤と組み合わせて用いられるならば、上述したモル比は硬化剤の組合わせに基づくべきである。
【００４４】
本発明のエポキシ樹脂組成物に用いられる成分（ｃ）である本発明の硬化触媒（硬化促進剤ともいう。）は、エポキシ樹脂と硬化剤との反応を触媒する窒素含有化合物を含む。本発明の窒素含有触媒化合物は、硬化剤と共に働いて、構造用複合材または積層体のような最終製造物品において硬化剤とエポキシ樹脂の間の不融性反応生成物を形成する。不融性反応生成物とは、エポキシ樹脂が本質的に完全に硬化されていることを意味し、たとえば、２回の連続したＴg測定間の変化（ΔＴg）がほとんどまたは全くない時にそうであり得る。
【００４５】
一つの具体的態様において、窒素含有化合物は、複素環式窒素化合物、アミンまたはアンモニウム化合物である。好ましくは、窒素含有触媒化合物は、イミダゾール、イミダゾールの誘導体またはそれらの混合物である。本発明により定められる適当なイミダゾールの例としては、２−メチルイミダゾール、２−フェニルイミダゾール、２−エチル−４−メチルイミダゾールおよびそれらの組合わせが挙げられる。適当な触媒化合物の例としては、欧州特許第０９５４５５３号明細書に列挙された化合物もまた挙げられる。
【００４６】
本発明の窒素含有触媒化合物は、単独にて、互いに組み合わせてまたは当該技術分野において知られた他の促進剤もしくは硬化触媒化合物と組み合わせて用いられ得る。他の知られた一般的な種類の触媒化合物としては、ホスフィン化合物、ホスホニウム塩、イミダゾール、イミダゾール塩、アミン、アンモニウム塩、およびジアザビシクロ化合物ならびにそれらのテトラフェニルボレート塩、フェノール塩およびフェノールノボラック塩が挙げられるが、それらに限定されない。本発明の窒素含有触媒化合物と組み合わせて用いられるべき適当な触媒化合物の例としては、また、米国特許第６，２５５，３６５号明細書に列挙された化合物も挙げられる。
【００４７】
本発明のエポキシ樹脂組成物に利用される触媒の量は、エポキシ樹脂と硬化剤との反応を触媒するのに有効な量である。当該技術分野において知られているように、利用されるべき触媒の量は、組成物に利用される諸成分、加工要件および製造されるべき物品の性能目標に依存する。一つの具体的態様において、用いられる硬化促進剤の量は、好ましくはエポキシ樹脂（ａ）（固形分基準）に対して０．００１質量パーセント以上１０質量パーセント未満、より好ましくは０．０１質量パーセント〜５質量パーセント、さらに好ましくは０．０２質量パーセント〜２質量パーセント、そして最も好ましくは０．０４質量パーセント〜１質量パーセントである。硬化促進剤の量は、１７０℃におけるゲル化時間により特徴づけられる適当な反応性を達成するように調整され得る。一般的に、１７０℃における樹脂のストローク硬化ゲル化時間は、９０秒〜６００秒、好ましくは１２０秒〜４８０秒、そしてより好ましくは１８０秒〜４２０秒に維持される。
【００４８】
成分（ｃ）である触媒系の全部または触媒系の一部は、好都合には、硬化剤成分（ｂ）中に組み込まれ得る。
【００４９】
本発明のエポキシ樹脂組成物に用いられる成分（ｄ）である本発明の触媒補助剤成分は、エポキシ樹脂組成物に用いられる触媒の総量を低減するように、触媒の濃度の一部に取って代わるまたは代用成分として働くために用いられる。触媒補助剤は触媒とは異なる化合物であり、そして窒素原子を含有しない。
【００５０】
好ましくは、触媒補助剤は、少なくともフェノール硬化剤を含有するエポキシ含有ワニス中の窒素含有触媒の濃度を低減することの可能な化合物である。触媒補助剤は、好ましくは、エポキシド基と反応することが可能である。触媒補助剤は、好ましくは、カルボン酸もしくは無水物基またはそれらの組合わせを含有する化合物である。好ましい化合物は、少なくとも１個の環式カルボン酸無水物基を含有する。一つの具体的態様において、触媒補助剤は、トリメリット酸無水物またはトリメリット酸無水物のオリゴマーおよびそれらの誘導体である。トリメリット酸無水物のオリゴマーは、たとえば、トリメリット酸無水物のカルボン酸基をポリオールと反応させることにより製造され得る。無水物の例は、米国特許第６，６１３，８３９号明細書に記載されたもののような無水物である。触媒補助剤は、同様なワニスゲル化時間を維持しかつワニス、プリプレグおよび積層体の他の性質（たとえばＴｇ）を制御しながら、イミダゾールのような窒素含有触媒の濃度を低減するために用いられる。カルボン酸または無水物基を含有する化合物の使用はまた驚くべきことにワニス加工ウインドウを改善する、ということは注目に値する。プリプレグを製造する先進中の粘度上昇は、かかる化合物を含有しない同様な系よりもスムーズである。
【００５１】
触媒補助剤は周囲温度において液体または固体であり得、そして好ましくは周囲温度においてワニス系組成物に可溶である。一つの具体的態様において、好ましい触媒補助剤は加工温度において液体であるが、しかしそれは加工温度に付された時に広範な蒸発を受けない。触媒補助剤が加工温度において液体でないならば、該補助剤は組成物中に均質に溶解されることが少なくとも好ましい。好ましくは、該補助剤は、１８０℃において液体であると共に、粘度が１００Ｐａ・ｓ未満、好ましくは１０Ｐａ・ｓ未満、より好ましくは１Ｐａ・ｓ未満、そしてさらに好ましくは０．１Ｐａ・ｓ未満である。高粘性無水物化合物は本用途にとって適当でなく、何故ならそれらは粗いプリプレグを生じさせるからである。空気中における触媒補助剤の蒸発速度は、好ましくは１８０℃において１０質量パーセント／分より小さく、より好ましくは５質量パーセント／分より小さく、そしてさらに好ましくは１質量パーセント／分より小さい。高揮発性触媒補助剤は適当であり得ず、何故ならそれらは処理装置においてＢ段階中速く蒸発する傾向にあるからである。
【００５２】
触媒補助剤はエポキシ樹脂組成物中に、固形分基準で、０．０１質量パーセント〜２０質量パーセント、好ましくは０．１質量パーセント〜１０質量パーセント、より好ましくは０．５質量パーセント〜５質量パーセント、そしてさらに好ましくは０．８質量パーセント〜３質量パーセントの範囲にて存在する。本発明の組成物中の触媒補助剤の高すぎる濃度は狭い加工ウインドウに通じ、そしてかかる組成物から作られた生じた積層体はしばしば低いガラス転移温度および低い銅箔への接着性を有しかつ脆い。
【００５３】
該補助剤は、有利には、臭素化されたオキサゾリドン変性エポキシ樹脂と共に用いられる。かかるエポキシ樹脂は、しばしば、臭素化されていないまたはオキサゾリドンで変性されていない樹脂と比較される場合により低い熱安定性を示す。本発明は、かかるオキサゾリドン変性エポキシ樹脂系の熱安定性を高めるのに非常に適当である。
【００５４】
本発明はまた、ホウ酸のような硬化抑制剤を含有する組成物の熱安定性を高めるのに非常に適当である。
【００５５】
一つの具体的態様において、成分（ａ）であるエポキシ樹脂のエポキシ基と成分（ｂ）である硬化剤および成分（ｄ）である触媒補助剤の反応性基の合計とのモル比は、１：２〜２：１、好ましくは１．５：１〜１：１．５、そしてより好ましくは１．２：１〜１：１．２である。反応性基は、本発明において記載された加工条件に曝された時にエポキシ基と反応することの可能な基によって定義される。
【００５６】
一般的に、本発明の組成物に用いられる成分（ｅ）である難燃剤化合物は、ハロゲン化化合物である。好ましい難燃剤は、臭素化難燃剤である。臭素化難燃剤の例としては、ハロゲン化エポキシ樹脂（とりわけ臭素化エポキシ樹脂）、テトラブロモビスフェノールＡ（ＴＢＢＡ）およびその誘導体、ダウ・ケミカル社から入手できるＤ．Ｅ．Ｒ．５４２TMおよびＤ．Ｅ．Ｒ．TM５６０、臭素化フェノールノボラックおよびそのグリシジルエーテル、ＴＢＢＡエポキシオリゴマー、ＴＢＢＡカーボネートオリゴマー、臭素化ポリスチレン、ポリブロモフェニレンオキシド、ヘキサブロモベンゼンならびにテトラブロモビスフェノールＳ、ならびにそれらの混合物が挙げられる。所望により、難燃剤は、部分的にまたは全体として、エポキシ樹脂（ａ）、フェノール硬化剤（ｂ）、化合物（ｄ）またはそれらの組合わせ中に組み込まれ得る。適当な追加的難燃剤添加剤の例は、「難燃剤−１０１基礎動力学−過去の努力が将来の好機を作り出す」，Ｆｉｒｅ  Ｒｅｔａｒｄａｎｔｓ  Ｃｈｅｍｉｃａｌｓ  Ａｓｓｏｃｉａｔｉｏｎ，Ｂａｌｔｉｍｏｒｅ  Ｍａｒｒｉｏｔ  Ｉｎｎｅｒ  Ｈａｒｂｏｕｒ  Ｈｏｔｅｌ，メリーランド州ボルチモア，１９９６年３月２４〜２７日において提出された論文に与えられている。
【００５７】
所望により、本発明の硬化性エポキシ樹脂組成物は、さらに、エポキシ樹脂組成物、特にプリプレグおよび積層体を作るためのエポキシ樹脂組成物に典型的に用いられ、かつ本発明の組成物またはそれからの最終硬化生成物の性質または性能に悪影響を及ぼさない他の成分を含有し得る。たとえば、エポキシ樹脂組成物に有用な他の随意的成分は、強化剤、硬化抑制剤、充填剤、湿潤剤、着色剤、難燃剤、溶媒、熱可塑性樹脂、加工助剤、蛍光化合物（たとえばテトラフェノールエタン（ＴＰＥ）またはその誘導体）、ＵＶ遮蔽性化合物および他の添加剤を含有し得る。本発明のエポキシ樹脂組成物はまた、無機充填剤および追加的難燃剤（たとえば酸化アンチモン、オクタブロモジフェニルオキシド、デカブロモジフェニルオキシド、リン酸）のような他の随意的成分、ならびに当該技術分野において知られているような他の成分（限定するものではないが、たとえば、染料、顔料、界面活性剤、流れ制御剤、可塑剤）を含み得る。
【００５８】
一つの具体的態様において、エポキシ樹脂組成物は、所望により、相分離ミクロドメインを生じる強化剤を含有し得る。好ましくは、強化剤は、平均サイズが５μｍ未満、好ましくは２μｍ未満、より好ましくは５００ｎｍ未満、そしてさらに好ましくは１００ｎｍ未満の相分離ドメインまたは粒子を生じる。好ましくは強化剤はブロックコポリマー強化剤であり、より好ましくは強化剤はトリブロック強化剤であり、あるいは強化剤は予備形成粒子、好ましくはコア−シェル型粒子からなる。特に、トリブロックコポリマーは、ポリスチレン、ポリブタジエンおよびポリ（メタクリル酸メチル）セグメント、またはポリ（メタクリル酸メチル）およびポリ（アクリル酸ブチル）セグメントを有し得る。好ましくは、強化剤は、硬化された系のＴｇを実質的に低減しない（すなわち、１５℃未満、好ましくは１０℃未満、より好ましくは５℃未満のＴｇの低減）。存在する場合、強化剤の濃度は、０．１〜３０ｐｈｒ、好ましくは０．５〜２０ｐｈｒ、より好ましくは１〜１０ｐｈｒ、そしてさらに好ましくは２〜８ｐｈｒである。
【００５９】
高Ｔｇ積層体の場合において、強化剤の使用は、靱性および銅への接着性を改善するために必要とされ得る。スチレン−ブタジエン−メタクリル酸メチル（ＳＢＭ）ポリマーのようなブロックコポリマーは、Ｔｇ、Ｔｄおよび水吸収のような積層体の他の性質に対するマイナス影響なしに靱性を改善する故に非常に適当である。とりわけ有利には、エポキシ含有ワニス中の触媒補助剤とエポキシ含有ワニス中のＳＢＭポリマーのようなブロックコポリマー強化剤との組合わせは、好ましくはフェノール硬化剤と共に、優れた性質バランス（すなわち、高いＴｄ、高いＴｇおよび良好な靱性）を備えた積層体に通じる。
【００６０】
別の具体的態様において、エポキシ樹脂組成物は、所望により、蛍光化合物およびＵＶ遮蔽性化合物（たとえばテトラフェノールエタン）を含有し得る。好ましくは、蛍光化合物は、テトラフェノールエタン（ＴＰＥ）または誘導体である。好ましくは、ＵＶ遮蔽性化合物は、ＴＰＥまたは誘導体である。
【００６１】
別の具体的態様において、本発明の組成物は、ホウ酸のような硬化抑制剤を含有し得る。一つの具体的態様において、ホウ酸の量は、好ましくはエポキシ樹脂（ａ）（固形分基準）に対して０．０１〜３質量パーセント、より好ましくは０．１〜２質量パーセント、そしてさらに好ましくは０．２〜１．５質量パーセントである。この具体的態様において、イミダゾール触媒の一部の存在を維持することが特に有用であり、何故ならホウ酸はイミダゾールと錯体を形成し、しかしてこれらの錯体は該組成物に対して潜触媒として働くからである。
【００６２】
本発明のエポキシ樹脂組成物は、また、所望により、溶媒を組成物のその他の成分と共に含有し得、あるいはエポキシ樹脂、硬化剤および／または触媒化合物のようなその他の成分のいずれもが、所望により、溶媒と組み合わせて用いられ得または溶媒中に別々に溶解され得る。好ましくは、溶媒中の固形分の濃度は、５０パーセント以上９０パーセント以下の固形分、好ましくは５５パーセント〜８０パーセント、そしてより好ましくは６０パーセント〜７０パーセントの固形分である。適当な溶媒の例としては、限定するものではないが、ケトン、アルコール、水、グリコールエーテル、芳香族炭化水素およびそれらの混合物が挙げられる。好ましい溶媒としては、アセトン、メチルエチルケトン、メチルイソブチルケトン、シクロヘキサノン、メチルピロリジノン、プロピレングリコールモノメチルエーテル、プロピレングリコールモノメチルエーテルアセテート、エチレングリコールモノメチルエーテル、メチルアミルケトン、メタノール、イソプロパノール、トルエン、キシレン、ジメチルホルムアミド（ＤＭＦ）が挙げられる。ただ１種の溶媒を用いてもよいが、また複数種の別個の溶媒を一つまたはそれ以上の成分に対して用いてもよい。エポキシ樹脂および硬化剤に対する好ましい溶媒は、アセトン、メチルエチルケトンなどのケトン、ならびにエチレングリコール、ジエチレングリコール、プロピレングリコールもしくはジプロピレングリコールのメチル、エチル、プロピルもしくはブチルエーテル、エチレングリコールモノメチルエーテルまたは１−メトキシ−２−プロパノールのようなエーテルアルコールおよびそれぞれのアセテートである。本発明の触媒に対する好ましい溶媒としては、アルコール、ケトン、水、ジメチルホルムアミド（ＤＭＦ）、グリコールエーテル（たとえばプロピレングリコールモノメチルエーテルまたはエチレングリコールモノメチルエーテル）およびそれらの組合わせが挙げられる。
【００６３】
本発明の一つの具体的態様の例示として、本発明の組成物の典型的成分は、次のものを含む。すなわち、
（ａ）オリゴマー状およびポリマー状のビスフェノールＡのジグリシジルエーテル、オリゴマー状およびポリマー状のテトラブロモビスフェノールＡのジグリシジルエーテル、オリゴマー状およびポリマー状のビスフェノールＡおよびテトラブロモビスフェノールＡのジグリシジルエーテル、エポキシ化フェノールノボラック、エポキシ化ビスフェノールＡノボラック、オキサゾリドン含有エポキシ樹脂またはそれらの混合物のようなエポキシ樹脂、
（ｂ）フェノールノボラック、ビスフェノールＡノボラック、ビスフェノールＡ、テトラブロモビスフェノールＡ、モノマー状ならびにオリゴマー状およびポリマー状ベンゾオキサジンまたはそれらの混合物のようなフェノール硬化剤、
（ｃ）イミダゾールのような窒素含有触媒、
（ｄ）トリメリット酸無水物およびその誘導体のような触媒補助剤、ならびに
（ｅ）ＴＢＢＡおよびその誘導体のような難燃剤添加剤。
【００６４】
本発明の組成物の諸成分は、任意の順序で一緒に混合され得る。好ましくは、本発明の組成物は、エポキシ樹脂を含む第一の組成物およびフェノール硬化剤を含む第二の組成物を調製することにより生成され得る。第一の組成物または第二の組成物のいずれかは、また、硬化触媒、触媒補助剤および／または難燃剤化合物をも含んでもよい。すべての他の成分が同じ組成物中に存在してもよいし、あるものが第一の組成物中にそしてあるものが第二の組成物中に存在してもよい。次いで、第一の組成物は第二の組成物と混合されて、硬化可能なハロゲン含有の難燃性エポキシ樹脂組成物を生成する。
【００６５】
本発明の硬化可能なハロゲン含有エポキシ樹脂組成物は、引抜き、成形、カプセル封入または被覆によるような業界においてよく知られた技法により複合材料を作るために用いられ得る。本発明の樹脂組成物は、それらの熱的性質の故に、高温連続使用の用途向けの物品の製造にとりわけ有用である。それらの例としては、電気用積層体および電気用カプセル封入品が挙げられる。他の例としては、成形粉末、被覆剤、構造用複合部品およびガスケットが挙げられる。
【００６６】
本明細書に記載されたエポキシ樹脂組成物は、様々な形態で存在し得る。特に、記載された様々な組成物は、粉末形態で、熱溶融物でまたは溶液もしくは分散体で存在し得る。様々な組成物が溶液または分散体で存在するような具体的態様において、組成物の様々な成分は同じ溶媒中に溶解または分散してもよいし、あるいはその成分に対して適当な溶媒中に別々に溶解し、次いでこれらの様々な溶液を一緒にし混合してもよい。組成物が部分的に硬化または先進されているような具体的態様において、本発明の組成物は、粉末形態で、溶液形態で、または特定の基材上における被覆状態で存在し得る。
【００６７】
一つの具体的態様において、本発明は、樹脂被覆物品を製造する方法を提供する。該方法の工程は、物品または基材を本発明のエポキシ樹脂組成物と接触させることを含む。本発明の組成物は、当業者に知られた任意の方法により物品と接触され得る。かかる接触方法の例としては、粉末塗布、吹付け塗布、ダイ塗布、ロール塗布、樹脂注入法、および物品を該組成物を含有する浴と接触させることが挙げられる。好ましい具体的態様において、物品はワニス浴中で該組成物と接触される。別の具体的態様において、本発明は、本発明の方法により製造された物品、とりわけプリプレグおよび積層体を提供する。
【００６８】
本発明はまた、補強材を本発明の組成物で含浸することにより得られたプリプレグを提供する。
【００６９】
本発明はまた、金属箔を本発明の組成物で被覆することにより得られた金属被覆箔を提供する。
【００７０】
本発明はまた、上記のプリプレグおよび／または上記の金属被覆箔を積層することにより得られる改善された性質を備えた積層体を提供する。
【００７１】
本発明の硬化性エポキシ樹脂組成物は、補強材、たとえばガラス布の含浸がされやすく、そして耐熱性および難燃性の両方を有する生成物に硬化し、そのため該組成物は、よい性質バランスを有しかつ高温における機械的強度および電気絶縁に関して十分に信頼性のある積層体の製造に適している。電気用積層体のような積層体を作るために、本発明の硬化剤を利用する本発明のエポキシ樹脂組成物は、補強材料に含浸され得る。本発明の組成物で被覆され得る補強材料としては、複合材、プリプレグ、積層体の形成において当業者により用いられる任意の材料が挙げられる。適切な基材の例としては、織布、メッシュ生地、マット、繊維のような繊維含有材料、ならびにデラウェア州ウィルミントンのデュポン社（DuPont）から入手できる商標ＴＨＥＲＭＯＵＮＴ下で販売されているもののような不織アラミド補強材が挙げられる。好ましくは、かかる材料は、ガラス、ガラス繊維、石英、紙（セルロース系または合成系であり得る）、熱可塑性樹脂基材（たとえばアラミド補強材、ポリエチレン、ポリ（ｐ−フェニレンテレフタルアミド）、ポリエステル、ポリテトラフルオロエチレンおよびポリ（ｐ−フェニレンベンゾビスチアゾール）、シンジオタクチックポリスチレン）、カーボン、グラファイト、セラミックまたは金属から作られる。好ましい材料としては、ガラスまたは織布もしくはマット形態のガラス繊維が挙げられる。
【００７２】
一つの具体的態様において、補強材料は、溶媒または溶媒の混合物中に溶解されそして親密に混合された本発明のエポキシ樹脂組成物を含むワニス浴と接触される。補強材料がエポキシ樹脂組成物で被覆されるような条件下で、被覆が行われる。その後、被覆補強材料は加熱帯域に、溶媒を蒸発させるのに十分な温度しかし該樹脂組成物が加熱帯域における滞留時間中に著しい硬化を受ける温度より低い温度にて通される。
【００７３】
補強材は、好ましくは１秒〜３００秒、より好ましくは１秒〜１２０秒、そして最も好ましくは１秒〜３０秒の浴中の滞留時間を有する。かかる浴の温度は、好ましくは０℃〜１００℃、より好ましくは１０℃〜４０℃、そして最も好ましくは１５℃〜３０℃である。加熱帯域における被覆補強材料の滞留時間は、０．１分〜１５分、より好ましくは０．５分〜１０分、そして最も好ましくは１分〜５分である。
【００７４】
かかる帯域の温度は、残存する溶媒を蒸発させて除くのに十分であるが、しかし滞留時間中に諸成分の完全硬化をもたらすことになるほど高くはない。かかる帯域の好ましい温度は、８０℃〜２５０℃、より好ましくは１００℃〜２２５℃、そして最も好ましくは１５０℃〜２１０℃である。好ましくは、加熱帯域には、不活性ガスを炉に通すかまたは炉にわずかな真空を引き起こすかのどちらかにより溶媒を除去するための手段がある。多くの具体的態様において、被覆材料は、増加する温度の複数帯域に曝される。初めの諸帯域は、溶媒が除去され得るようそれを蒸発させるように計画される。その後の諸帯域は、エポキシ樹脂成分の部分硬化（Ｂ段階）をもたらすことになるように計画される。
【００７５】
プリプレグの１枚またはそれ以上のシートは、好ましくは、所望により銅のような導電性材料の１枚またはそれ以上のシートと共に、積層体に加工される。かかる更なる加工において、被覆補強材料の１つまたはそれ以上のセグメントまたは部材は、互いにおよび／または導電性材料と接触される。その後、かかる接触された部材は、エポキシ樹脂を硬化させるのに十分な高圧および高温に曝され、しかして隣接部材上の樹脂は反応して補強材料間に連続したエポキシ樹脂マトリックスを形成する。硬化される前に、部材は切断されそして積み重ねられてまたは折り畳まれそして積み重ねられて所望の形状および厚さの部品にされ得る。用いられる圧力は１ｐｓｉ〜１０００ｐｓｉの範囲内の任意の圧力でよいが、１０ｐｓｉ〜８００ｐｓｉが好ましい。諸部材または積層体中の樹脂を硬化するために用いられる温度は、特定の滞留時間、用いられる圧力および用いられる樹脂に依存する。用いられ得る好ましい温度は、１００℃〜２５０℃、より好ましくは１２０℃〜２２０℃、そして最も好ましくは１７０℃〜２００℃である。滞留時間は、好ましくは１０分〜１２０分、そしてより好ましくは２０分〜９０分である。
【００７６】
一つの具体的態様において、本方法は連続法であり、しかして補強材料は炉から取り出され、そして所望される形状および厚さに適切に整えられそして非常に高い温度にて短時間プレスされる。特に、かかる高温は、１分〜１０分および２分〜５分の時間にて、１８０℃〜２５０℃、より好ましくは１９０℃〜２１０℃である。かかる高速プレスにより、加工装置のより効率的な利用が可能にされる。かかる具体的態様において、好ましい補強材料は、ガラスウエブまたは織布である。
【００７７】
いくつかの具体的態様において、積層体または最終製品をプレス機の外で後硬化に付すことが望ましい。この工程は、硬化反応を完了するように計画される。後硬化は、通常、１３０℃〜２２０℃にて２０分〜２００分の期間遂行される。この後硬化工程は、揮発し得る成分を除去するために、真空中で遂行され得る。
【００７８】
本発明による組成物を利用して製造された積層体は、優れた性質バランス、すなわち優れたガラス転移温度（Ｔｇ）、分解温度（Ｔｄ）、２８８℃における離層時間（Ｔ２８８）、銅箔への接着性（銅剥離強さ）および難燃性（少なくともＵＬ９４の難燃性格付け）のよくバランスのとれた兼備を示す。
【００７９】
本発明の硬化性エポキシ樹脂組成物から製造された積層体は、先行技術の組成物、たとえば触媒補助剤なしに促進剤（たとえばイミダゾールのような）を含有するものを利用する積層体と比較される場合、向上した熱的性質を示す。別の具体的態様において、本発明の触媒および触媒補助剤を利用して製造された積層体は、離層時間、離層温度およびガラス転移温度（Ｔｇ）のようなよくバランスのとれた性質を示す。
【００８０】
Ｔｇは、２０℃／分の加熱速度にて示差走査熱量法により測定して、℃にて、イミダゾール促進剤を利用して製造された比較し得る系についてのＴｇの少なくとも９０パーセント、好ましくは少なくとも９５パーセント、そしてより好ましくは少なくとも９８パーセントに維持される。本明細書において用いられる場合、Ｔｇは、現時の硬化状態における熱硬化可能な樹脂組成物のガラス転移温度をいう。プリプレグが熱に曝される時に、樹脂は更なる硬化を受けそしてそのＴｇは増加し、しかしてプリプレグが曝される硬化温度の相当する増加を要する。樹脂の極限または最大Ｔｇは、本質的に完全な化学反応が達成された点である。樹脂の「本質的に完全な」反応は、樹脂の加熱中において更なる反応発熱が示差走査熱量法（ＤＳＣ）により認められない時に達成される。
【００８１】
２８８℃への１０℃／分の加熱速度にて熱機械分析器で測定された場合の本発明の組成物を用いて製造された積層体の離層時間（Ｔ２８８）は、触媒補助剤なしに上記のイミダゾール促進剤を利用して製造された積層体と比較される場合、離層時間に関して少なくとも５パーセント、好ましくは少なくとも１０パーセント、より好ましくは少なくとも２０パーセント、さらに好ましくは少なくとも５０パーセント、そして最も好ましくは少なくとも１００パーセント増加する。
【００８２】
加えて、本発明の組成物から製造された積層体は、また、加熱中において試料質量の５パーセントが失われるところの分解温度（Ｔｄ）についての熱的性質において、測定し得る改善を示す。別の具体的態様において、本発明の積層体の分解温度Ｔｄは、イミダゾール促進剤を利用して製造された積層体と比較される場合、少なくとも２℃、好ましくは少なくとも４℃、より好ましくは少なくとも８℃増加される。
【００８３】
改善された熱的性質に加えて、水吸収、銅剥離強さ、誘電率および誘電正接のような本発明の組成物から製造された積層体の非熱的性質は、公知促進剤を利用する先行技術の処方物の非熱的性質と匹敵し得る。
【００８４】
好ましくは、本発明のエポキシ樹脂組成物は、硬化後、次の優れた性質バランスを備えた硬化積層体製品をもたらす。すなわち、優れたガラス転移温度（Ｔｇ＞１３０℃、好ましくはＴｇ＞１５０℃、より好ましくはＴｇ＞１７０℃）、分解温度（Ｔｄ＞３２０℃、好ましくはＴｄ＞３３０℃、より好ましくはＴｄ＞３４０℃、さらに好ましくはＴｄ＞３５０℃）、２８８℃における離層時間（Ｔ２８８＞１分、好ましくは＞５分、より好ましくは＞１０分、さらに一層好ましくは＞１５分）、銅箔への接着性（銅剥離強さ＞１０Ｎ／ｃｍ、好ましくは＞１２Ｎ／ｃｍ、より好ましくは＞１６Ｎ／ｃｍ）、難燃性（少なくともＵＬ９４  Ｖ−１、好ましくはＵＬ９４  Ｖ−０の難燃性格付け）。
【００８５】
好ましくは、本発明の組成物は、また、ワニス加工ウインドウを改善する。プリプレグを製造する先進中の粘度上昇は、かかる組成物を含有しない同様な系よりもスムーズである。
【実施例】
【００８６】
本発明の代表的利点を含めて本発明の一層十分な理解をもたらすために、次の実施例を提供する。次の実施例は本発明の様々な具体的態様を例示するために述べられており、そして本発明の範囲を限定するようには意図されていない。別段記載されていなければ、これらの実施例における部および百分率はすべて質量基準である。
【００８７】
次の実施例において用いられた原料についての様々な用語、略号および呼称は、次のとおり説明される。
ＥＥＷは、エポキシ当量（固形分基準）を表す。
ＨＥＷは、フェノール性ヒドロキシル当量（固形分基準）を表す。
Ｂｒパーセントは、臭素含有率（質量基準，固形分基準）を表す。
【００８８】
エポキシ樹脂溶液Ａは、オキサゾリドン変性エポキシ樹脂と臭素化および非臭素化エポキシ樹脂の混合物とを含有するエポキシ樹脂の配合物の溶液（ＥＥＷ＝２９１，Ｂｒパーセント＝１８．９パーセント，アセトン、ＤＯＷＡＮＯＬTMＰＭＡおよびメタノールの混合物中８０パーセント固形分）である。
エポキシ樹脂溶液Ｂは、オキサゾリドン変性エポキシ樹脂と臭素化および非臭素化エポキシ樹脂の混合物とを含有するエポキシ樹脂の配合物の溶液（ＥＥＷ＝２８５，Ｂｒパーセント＝１９．０パーセント，アセトン、ＤＯＷＡＮＯＬTMＰＭ、ＤＯＷＡＮＯＬ  ＰＭＡおよびメタノールの混合物中７６パーセント固形分）である。
硬化剤樹脂溶液Ｃは、フェノール硬化剤溶液（ＨＥＷ＝１０７，ＭＥＫおよびDOWANOL ＰＭＡの混合物中５０パーセント固形分）である。
エポキシ樹脂溶液Ｄは、オキサゾリドン変性エポキシ樹脂と臭素化および非臭素化エポキシ樹脂の混合物とを含有するエポキシ樹脂の配合物の溶液（ＥＥＷ＝３０３，Ｂｒパーセント＝１８．２パーセント，アセトン、ＤＯＷＡＮＯＬ  ＰＭ、ＤＯＷＡＮＯＬ  ＰＭＡおよびメタノールの混合物中７６パーセント固形分）である。
エポキシ樹脂溶液Ｅは、臭素化および非臭素化エポキシ樹脂の配合物の溶液（ＥＥＷ＝２７４，Ｂｒパーセント＝９．９パーセント，アセトンおよびＭＥＫの混合物中８０パーセント固形分）である。
エポキシ樹脂溶液Ｆは、オキサゾリドン変性エポキシ樹脂と臭素化および非臭素化エポキシ樹脂の混合物とを含有するエポキシ樹脂の配合物の溶液（ＥＥＷ＝２６５，Ｂｒパーセント＝１１パーセント，アセトン、ＤＯＷＡＮＯＬ  ＰＭおよびメタノールの混合物中８０パーセント固形分，市販）である。
硬化剤樹脂溶液Ｇは、フェノール硬化剤溶液（ＤＯＷＡＮＯＬ  ＰＭＡ中５０パーセント固形分，ＨＥＷ＝１０５）である。
硬化剤樹脂溶液Ｈは、臭素化フェノール硬化剤溶液（ＤＯＷＡＮＯＬTM  ＰＭＡおよびアセトンの混合物中６０パーセント固形分，ＨＥＷ＝１２８，Ｂｒパーセント＝１７．７パーセント）である。
硬化剤樹脂溶液Ｉは、フェノール硬化剤溶液（ＤＯＷＡＮＯＬ  ＰＭＡおよびＭＥＫの混合物中５０パーセント固形分，ＨＥＷ＝１０７）である。
【００８９】
ＴＭＡは、トリメリット酸無水物を表す。
ＴＭＡ−Ｃは、新日本理化株式会社から商業的に入手できる次式のトリメリット酸無水物誘導体を表す。
【００９０】
【化１】
0005502326.tif 000002
【００９１】
ＮＤＡは、５−ノルボルネン−２，３−ジカルボン酸無水物を表す。
２−ＭＩは、２−メチルイミダゾールを表す。
ＤＯＷＡＮＯＬ  ＰＭは、ダウ・ケミカル社から商業的に入手できるプロピレングリコールメチルエーテルである。
ＤＯＷＡＮＯＬ  ＰＭＡは、ダウ・ケミカル社から商業的に入手できるプロピレングリコールメチルエーテルアセテートである。
ＭＥＫは、メチルエチルケトンを表す。
【００９２】
或る性質を測定するためにこれらの実施例において用いられた様々な標準試験方法および手順は、次のとおりである。
【００９３】
【表１】
0005502326.tif 000003
【００９４】
加熱板上におけるフィルム硬化のための硬化スケジュール：１７０℃にて１０分、次いで１９０℃にて９０分。
【００９５】
実施例  −  一般手順
個々の樹脂、硬化剤および促進剤触媒成分を適当な溶媒中に室温にて溶解しそしてこれらの溶液を混合することにより、エポキシ樹脂ワニス処方物を調製した。エポキシ樹脂ワニスをスタイル７６２８ガラス布（ポーチャー（Porcher）７３１仕上げ）上に塗布しそして横型実験室処理炉で１７３℃にて２〜５分乾燥して溶媒を蒸発させかつ反応性のエポキシ／硬化剤混合物を不粘着性のＢ段階に先進させることにより、プリプレグを製造した。銅箔（サーキットホイル（Circuit Foil）ＴＷ，３５μｍ）のシート間に挟まれた１〜８枚のプリプレグプライを用いそして１９０℃にて９０分間プレスして、積層体を製造した。４３〜４５パーセントに等しい積層体の樹脂含有率に制御するために、圧力が調節された。
【００９６】
本明細書にて提示された本発明によりもたらされる性能増加を証明するために、樹脂および硬化剤のいくつかの異なる系を試験し、しかしてこれらの系は次の実施例により要約される。
【００９７】
実施例１
【００９８】
【表２】
0005502326.tif 000004
【００９９】
固形分含有率を６５パーセントに調整するために、ＭＥＫを上記のワニス組成物に添加した。
【０１００】
上記のこれらのワニス組成物からフィルムを作製し、そして試験した。これらのフィルムの試験結果は、次のとおりであった。
【０１０１】
【表３】
0005502326.tif 000005
【０１０２】
実施例１Ｂおよび実施例１Ｃから作製されたフィルムは、比較例１Ａから作製されたフィルムと比較された場合、改善された熱安定性およびより高いガラス転移温度を示した一方、すべてのワニスは同様なゲル化時間を示した。ＴＭＡの濃度が高ければ高いほど、熱安定性は良好であった。
【０１０３】
実施例２
【０１０４】
【表４】
0005502326.tif 000006
【０１０５】
固形分含有率を６５パーセントに調整するために、ＭＥＫを上記のワニス組成物に添加した。
【０１０６】
上記のこれらのワニス組成物からフィルムを作製し、そして試験した。これらのフィルムの試験結果は、次のとおりであった。
【０１０７】
【表５】
0005502326.tif 000007
【０１０８】
実施例２Ｂおよび実施例２Ｃから作製されたフィルムは、比較例２Ａから作製されたフィルムと比較された場合、改善された熱安定性を示した一方、すべてのワニスは同様なゲル化時間を示した。ＴＭＡの濃度が高ければ高いほど、熱安定性は良好であった。
【０１０９】
実施例３
【０１１０】
【表６】
0005502326.tif 000008
【０１１１】
固形分含有率を６５パーセントに調整するために、ＤＯＷＡＮＯＬTMＰＭを上記のワニス組成物に添加した。
【０１１２】
上記のこれらのワニス組成物からフィルムを作製し、そして試験した。これらのフィルムの試験結果は、次のとおりであった。
【０１１３】
【表７】
0005502326.tif 000009
【０１１４】
ＢおよびＣから作製されたフィルムは、比較例のＡから作製されたフィルムと比較された場合、改善された熱安定性を示した一方、同様なガラス転移温度を維持した。
【０１１５】
実施例４
【０１１６】
【表８】
0005502326.tif 000010
【０１１７】
固形分含有率を６５パーセントに調整するために、ＭＥＫを上記のワニス組成物に添加した。
【０１１８】
実施例４における上述したこれらのワニスを用いて７６２８タイプのＥガラス布を含浸し、そして次いで実験室処理装置に通してプリプレグを得た。プリプレグの樹脂含有率は、約４４パーセントに制御された。プリプレグゲル化時間の関数としてのプリプレグ最小溶融粘度を比較することにより、処方物の加工ウインドウを決定した。転移がスムーズであればあるほど、加工ウインドウは一層良好である、ということが当該技術分野において知られている。
【０１１９】
比較例５Ａ
【０１２０】
【表９】
0005502326.tif 000011
【０１２１】
実施例５Ｂ
【０１２２】
【表１０】
0005502326.tif 000012
【０１２３】
実施例４Ｂの樹脂でもって生成されたプリプレグ（実施例５Ｂ）は、比較例４Ａの樹脂でもって生成されたプリプレグ（比較例５Ａ）と比較された場合、改善された加工ウインドウを示した。実際に、所与のゲル化時間について、最小溶融粘度はより高く、また図１において見られるように、プリプレグゲル化時間の関数としてのプリプレグ最小溶融粘度の変動はよりスムーズであった。実験データは、パワー方程式と最良に適合していた。適合の正確度は良好で、決定係数Ｒ2＞０．９５であった。プレス操作中の濡れおよび流れの最適な制御を保証するために、１４０℃において測定されたプリプレグ最小溶融粘度は、３０Ｐａ・ｓ〜２００Ｐａ・ｓ、好ましくは５０Ｐａ・ｓ〜１５０Ｐａ・ｓに保たれねばならない、ということが業界において知られている。加工ウインドウの幅は、粘度限界間にすなわち３０Ｐａ・ｓ〜２００Ｐａ・ｓ、そして好ましくは５０Ｐａ・ｓ〜１５０Ｐａ・ｓに定められる。加工ウインドウが広ければ広いほど、組成物は方法にとって一層好都合である。実施例４Ｂの加工ウインドウの幅は、比較例４Ａと比較される場合、４００パーセント超の増加を示す。
【０１２４】
【表１１】
0005502326.tif 000013
【０１２５】
実施例６  −  積層体の製造
標準３５μｍ銅箔の２枚のシート間に実施例５において生成された上記のプリプレグの８枚のプライを積み重ねて、銅クラッド積層体を生成させた。この構築物を１９０℃において２０Ｎ／ｃｍ2にて１時間３０分間プレスした。積層体の樹脂含有率は、４３パーセントであった。
【０１２６】
【表１２】
0005502326.tif 000014
【０１２７】
実施例６Ｂに記載された積層体は、顕著な性質バランスすなわち優れた熱安定性、Ｔｇ、難燃性、耐湿性、銅への接着性および靱性を示した。高いＴｇ、高いＴｄ、高い銅剥離強さおよび高い靱性の兼備は、とりわけ注目に値する。比較例６Ａと比較された場合、実施例６Ｂは、改善熱安定性を示した一方、他の性質を維持または改善した。
【０１２８】
実施例７
【０１２９】
【表１３】
0005502326.tif 000015
【０１３０】
固形分含有率を６５パーセントに調整するために、ＭＥＫを上記のワニス組成物に添加した。
【０１３１】
実施例８
実施例７に記載されたワニスを用いて７６２８タイプのガラス布を含浸し、次いで実験室炉で部分硬化してプリプレグシートを得た。プリプレグの樹脂含有率は、４３パーセントであった。次いで、プリプレグのシートを通風型炉で１７０℃にて１時間３０分完全硬化した。
【０１３２】
【表１４】
0005502326.tif 000016
【０１３３】
実施例７Ｂから製造された実施例８Ｂのシートは、比較例７Ａから製造された比較例８Ａのシートと比較された場合、改善された熱安定性を示した一方、ワニスは同様なゲル化時間を示し、また完全硬化シートの高いＴｇを維持した。
【０１３４】
実施例９
【０１３５】
【表１５】
0005502326.tif 000017
【０１３６】
固形分含有率を６５パーセントに調整するために、ＭＥＫを上記のワニス組成物に添加した。
【０１３７】
実施例１０
実施例９に記載されたワニスを用いて７６２８タイプのガラス布を含浸し、次いで実験室炉で部分硬化してプリプレグシートを得た。プリプレグの樹脂含有率は、４３パーセントであった。次いで、プリプレグのシートを通風型炉で１７０℃にて１時間３０分完全硬化した。
【０１３８】
【表１６】
0005502326.tif 000018
【０１３９】
実施例９Ｂから製造された実施例１０Ｂのシートは、比較例９Ａから製造された比較例１０Ａのシートと比較された場合、改善された熱安定性を示した一方、ワニスは同様なゲル化時間を示し、また完全硬化シートのＴｇを維持した。
【０１４０】
実施例１１
【０１４１】
【表１７】
0005502326.tif 000019
【０１４２】
固形分含有率を６５パーセントに調整するために、ＭＥＫを上記のワニス組成物に添加した。
【０１４３】
実施例１２
実施例１１に記載されたワニスを用いて７６２８タイプのガラス布を含浸し、次いで実験室炉で部分硬化してプリプレグシートを得た。プリプレグの樹脂含有率は、４３パーセントであった。次いで、プリプレグのシートを通風型炉で１７０℃にて１時間３０分完全硬化した。
【０１４４】
【表１８】
0005502326.tif 000020
【０１４５】
実施例１１Ｂから製造された実施例１２Ｂのシートは、比較例１１Ａから製造された比較例１２Ａのシートと比較された場合、大いに改善された熱安定性を示した一方、同様なワニスゲル化時間を示した。
【０１４６】
本発明は特定の具体的態様に言及して説明および例示されてきたけれども、本発明は本明細書に必ずしも例示されていない変型に適するということを当業者は認識するであろう。従って、こういう理由で、本発明の真の範囲を決定する目的のためには、もっぱら特許請求の範囲が参照されるべきである。
【図面の簡単な説明】
【０１４７】
【図１】本発明の２種の樹脂組成物から作られた２種の異なるプリプレグを、比較の樹脂組成物から作られたプリプレグと比較するところの、プリプレグゲル化時間（加工ウインドウ）の関数としてのプリプレグ最小溶融粘度の変動を示すグラフ的図示である。
【図１】
0005502326.tif 000021